Brevet FR3075220A1 (20190621)

REVENDICATIONS1. Procedo d'hydrotraitement d'une charge hydrocarbonee contenant des composes azotes et soufres a une teneur superieure a 250 ppm poids, et ayant une temperature moyenne ponderee superieure a 380°C, dans lequel on met en contact, de maniere a obtenir un effluent hydrotraite, en presence d'hydrogene, ladite charge hydrocarbonee avec un enchainement de n catalyseurs, avec n etant un nombre entier compris entre 2 et 10, lesdits catalyseurs comprenant tous un support amorphe choisi parmi I'alumine, la silice et la silice-alumine, seuls ou en melange, et une phase active comprenant au moins un metal du groupe VIB et au moins un metal du groupe VIII, ledit procede etant caracterise en ce que les diametres equivalents moyens et les longueurs moyennes des catalyseurs mis en oeuvre respectent les relations suivantes : 1,1 X d eq moy i deq moy i+i 2 x deq moy Imoy i Imoy i+1 5 2 x Imoy deq moy i 5 Imoy i deq moy i+1 5 lmoy i+1 dans lesquelles : deq moy = diametre equivalent moyen du catalyseur en le - me position dans l'enchainement de n catalyseurs deq may 1+1 = diametre equivalent moyen du catalyseur en i+1erne position dans l'enchainement de n catalyseurs Imoy I = longueur moyenne du catalyseur en ieme position dans l'enchainement de n catalyseurs Imoy i+1 = Iongueur moyenne du catalyseur en i+1eme position dans l'enchainement de n catalyseurs i etant un nombre entier compris entre 1 et n-1. 40\n<CLM>\1\tProcede selon la revendication 1 dans lequel les diametres equivalents moyens et les longueurs moyennes des catalyseurs mis en ceuvre dans le procede selon ('invention respectent les relations suivantes : 1,1 x deq moy deq moy i+i 5 1,8 x deq moy 5 Imoy 5 Imoy 5 1,8 x Imoy i deq moy i 5 Imoy i deq moy i+i Imoy deq moy i deq moy i+i Imoy (moy i+1 ayant la definition precitee. 10\n<CLM>\1\tProcede selon l'une des revendications 1 ou 2 dans lequel n = 2, c'est-a-dire dans le cas 06 un enchainement de 2 catalyseurs est mis en ceuvre, les diametres equivalents moyens et les longueurs moyennes des catalyseurs mis en ceuvre dans le procede selon !Invention respectent les relations suivantes : 1,1 x deq moy 1 deq moy 2 5 2 x deq moy 1 15 de preference 1,1 x deg moo\n<CLM>\1\tProcede selon l'une des revendications 1 a 3 dans lequel ledit procede est mis en oeuvre dans un ou m reacteurs, m etant un nombre entier compris entre 2 et n, n etant le nombre de catalyseurs mis en oeuvre dans ledit enchainement et ayant la definition precitee. 5\n<CLM>\1\tProcede selon l'une des revendications 3 ou 4 dans lequel lorsque le procede est mis en oeuvre dans 1 ou 2 reacteurs, et dans le cas 06 ledit procede met en oeuvre un enchainement de deux catalyseurs (n=2), le premier lit catalytique contenant le premier catalyseur occupe un volume V1, et le deuxieme lit catalytique contenant le 10 deuxierne catalyseur occupe un volume V2, la repartition des volumes V1N2 etant comprise entre 10%vol/90%vol et 90%vol/10%vol respectivement dudit premier et deuxierne lit catalytique.\n<CLM>\1\tProcede selon l'une des revendications 1 a 5 dans lequel lorsque le procede est 15 mis en oeuvre dans m reacteurs, m ayant Ia definition precitee, ('effluent sortant d'un per' reacteur, p etant un nombre entier compris entre 1 et m-1, est soumis a une etape de separation permettant de separer une fraction legere contenant notamment le H2S et le NH3 formes lors de l'hydrotraitement qui a lieu dans ledit pen' reacteur, d'une fraction lourde contenant les hydrocarbures non convertis, Ia fraction lourde 20 obtenue apres l'etape de separation est ensuite introduite dans le p+leme reacteur du procede.\n<CLM>\1\tProcede selon l'une des revendications 1 a 6 dans lequel pour le ou les catalyseurs mis en ceuvre dans ('enchainement, le metal du groupe VIB est choisi 25 parmi le molybdene, le tungstene et le mélange de ces deux elements, et le metal du groupe VIII est choisi parmi le cobalt, le nickel et le mélange de ces deux elements.\n<CLM>\1\tProcede selon l'une des revendications 1 a 7 dans lequel le support amorphe des catalyseurs mis en oeuvre dans ('enchainement est une alumine. 42\n<CLM>\1\tProcede selon l'une des revendications 1 a 8 dans lequel les catalyseurs mis en ceuvre dans l'enchainement comprennent egalement du phosphore en tant que dopant et/ou des dopants choisis parmi le bore et le fluor, seul ou en mélange. 5\n<CLM>\1\tProcede selon l'une des revendications 1 a 9 dans lequel les n catalyseurs mis en ceuvre dans renchainement sont des catalyseurs additives et comprennent au moins un compose organique contenant de l'oxygene ou de l'azote et/ou du soufre.\n<CLM>\1\tProcede selon l'une des revendications 1 a 10 dans lequel ledit procede est mis 10 en ceuvre a une temperature comprise entre 200 et 450°C, A une pression comprise entre 0,5 et 30 MPa, a une vitesse volumique horaire de la charge par rapport au volume de chaque catalyseur comprise entre 0,2 et 20 h-1 et avec un rapport hydrogene/charge exprime en normaux metres cube (Nm3) d'hydrogene par metre cube (m3) de charge hydrocarbonee est compris entre 50 Nm3/m3 a 2000 Nm3/m3. 15\n<CLM>\1\tProcede selon l'une des revendications 1 a 11 dans lequel le procede d'hydrotraitement selon ('invention est mis en ceuvre comme pretraitement dans un procede de craquage catalytique a lit fluidise. 20\n<CLM>\1\tProcede selon l'une des revendications 1 a 11 dans lequel le procede d'hydrotraitement selon ['invention est mis en ceuvre comme pretraitement dans un procede d'hydrocraquage dit en «une etapeo ou dans un procede d'hydrocraquage dit en «deux Otapes».